(57)【要約】      （修正有）【課題】光透過性および装飾性（美的外観）に優れた時計用文字板を簡便な方法で効率よく製造することが可能な時計用文字板の製造方法を提供すること、光透過性および装飾性（美的外観）に優れた時計用文字板を提供すること、また、十分な光量の外光を太陽電池に供給することができ、かつ、装飾性に優れた時計を提供すること。【解決手段】時計用文字板の製造方法は、光透過性を有する材料で構成された基板２上に、光を反射または吸収する機能を有する材料で構成された被膜３を有する時計用文字板を製造する方法であって、前記基板上に、圧電素子の振動により、ヘッド部から、光を反射または吸収する機能を有する材料を含有する液体組成物３１を液滴として間欠的に吐出させることにより、前記被膜を、所定パターンで配された多数の微細凸部として形成することを特徴とする。【選択図】図１
2008151616.tif 000002
【特許請求の範囲】
【請求項１】
光透過性を有する材料で構成された基板上に、光を反射または吸収する機能を有する材料で構成された被膜を有する時計用文字板を製造する方法であって、
前記基板上に、圧電素子の振動により、ヘッド部から、光を反射または吸収する機能を有する材料を含有する液体組成物を液滴として間欠的に吐出させることにより、前記被膜を、所定パターンで配された多数の微細凸部として形成することを特徴とする時計用文字板の製造方法。
【請求項２】
常温における前記液体組成物の粘度が、１〜２０ｍＰａ・ｓである請求項１に記載の時計用文字板の製造方法。
【請求項３】
前記液体組成物の液滴の１滴の量（平均）が、０．１〜４０ｐＬである請求項１または２に記載の時計用文字板の製造方法。
【請求項４】
前記液体組成物は、金属材料を含有するものである請求項１ないし３のいずれかに記載の時計用文字板の製造方法。
【請求項５】
前記金属材料は、Ａｇ、Ｃｒ、Ａｕ、Ａｌ、Ｔｉ、Ｓｎ、Ｉｎから選択される少なくとも１種を含むものである請求項４に記載の時計用文字板の製造方法。
【請求項６】
前記液体組成物は、金属酸化物を含有するものである請求項１ないし５のいずれかに記載の時計用文字板の製造方法。
【請求項７】
前記金属酸化物は、ＺｎＯ、Ａｌ２Ｏ３から選択される少なくとも１種を含むものである請求項６に記載の時計用文字板の製造方法。
【請求項８】
前記基板の両側の主面に前記被膜を形成する請求項１ないし７のいずれかに記載の時計用文字板の製造方法。
【請求項９】
前記基板の両側の主面で、前記微細凸部の配置パターンおよび／または色を異なるものとする請求項８に記載の時計用文字板の製造方法。
【請求項１０】
前記基板を平面視した際に前記微細凸部で被覆されていない開口部の面積の割合を、１０〜９０％とする請求項１ないし９のいずれかに記載の時計用文字板の製造方法。
【請求項１１】
全体の光透過率を、１０〜９５％とする請求項１ないし１０のいずれかに記載の時計用文字板の製造方法。
【請求項１２】
請求項１ないし請求項１１のいずれかに記載の方法により製造されたことを特徴とする時計用文字板。
【請求項１３】
請求項１２に記載の時計用文字板と、太陽電池とを有し、
前記太陽電池の受光面側に前記時計用文字板が配されていることを特徴とする時計。
【発明の詳細な説明】
【技術分野】
【０００１】
本発明は、時計用文字板の製造方法、時計用文字板および時計に関する。
【背景技術】
【０００２】
時計用文字板は、実用品としての機能が求められるとともに、装飾品としての装飾性（美的外観）が求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められる。
具体的には、ソーラー時計用文字板は、光透過性に関して、時計を駆動するのに十分な量の光を、その下部に配置された太陽電池に透過して供するものである一方、装飾品としての装飾性も求められる。
【０００３】
従来、ソーラー時計では、太陽電池に十分な光量の光を入射させるために、太陽電池そのものを文字板として利用したり、太陽電池上に有色の部材（特に濃色の部材）が配されないように文字板の形状を設計し、当該文字板として太陽電池の自色（通常、黒色〜紫色）に類似した色のものが用いられてきた。
しかしながら、近年、ソーラー時計においても、時計の仕様等に応じて、様々な色調の文字板を採用することについての強い要望がある。
【０００４】
太陽電池が文字板を介して透けて見えてしまうのを防止することを試みたソーラー時計用文字板としては、セラミックを主構成材料とするもの（特許文献１参照）があるが、このような文字板は、高価であり、また、落下等による衝撃等が加わると割れやすい等、強度の点でも問題があった。また、こうような構成にした場合でも、文字板の外観を十分に優れたものとすることは困難であった。
【０００５】
また、プラスチック性の基板上に、金属材料で構成され、光を透過させるための小孔を有する金属層（第１の金属層）を設ける試みがある（特許文献２参照）。特許文献２では、金属層（第１の金属層）の形成方法として、［１］平滑なステンレス金属平板上にレジスト膜を形成する、［２］写真露光装置でレジスト膜を露光する、［３］小孔位置以外の部分を除去する、［４］レジストを除去した部位に離型剤を塗布する、［５］メッキ装置を用いたメッキにより金属膜を得る、［６］小孔の部分のレジストを除去する、［７］得られた金属膜をステンレス金属平板より剥離する、［８］粘着剤を用いて、金属膜を透明基体に接着するという各工程を経て形成される（特許文献２の段落番号００２６〜００２７参照）。このように、特許文献２に開示された方法では、被膜を形成するのに、非常に多くの工程を要し、時計用文字板の生産性に劣る。また、ステンレス金属平板上で作製した金属膜を、透明基体に接着することにより金属層を形成するため、位置合わせ等が困難であり、接着の際に金属膜にしわがよってしまう等の問題が発生しやすかった。また、十分な光量の外光を取り入れるためには、小孔の１個当たりの大きさを大きくしたり、小孔の数を十分に多くしたりすること等により、光が透過し得る部分の総面積（複数個の小孔面積の和）を大きくする必要があるが、このような場合、ソーラー時計用文字板の外観上小孔が目立ってしまい、ソーラー時計用文字板は、審美性（美的外観）に劣ったものとなってしまう。また、小孔の１個当たりの大きさを大きくしたり、小孔の数を十分に多くした場合、金属膜をステンレス金属平板から剥離する際や、金属膜を透明基体に接着する際に、金属膜が破れてしまう等の問題が発生しやすくなる。一方、ソーラー時計用文字板の美的外観を向上させる目的で、小孔の１個当たりの大きさを小さくしたり、小孔の数を少なくしたりすると、十分な光量の外光を透過させることができなくなる可能性がある。
このように、従来においては、優れた装飾性（美的外観）と、光の優れた透過性とを、十分に両立するソーラー時計用文字板を得るのは困難であった。
【０００６】
【特許文献１】特開平１０−３９０４８号公報
【特許文献２】特開平１１−３２６５４９号公報
【発明の開示】
【発明が解決しようとする課題】
【０００７】
本発明の目的は、光透過性および装飾性（美的外観）に優れた時計用文字板を簡便な方法で効率よく製造することが可能な時計用文字板の製造方法を提供すること、光透過性および装飾性（美的外観）に優れた時計用文字板を提供すること、また、十分な光量の外光を太陽電池に供給することができ、かつ、装飾性に優れた時計を提供することにある。
【課題を解決するための手段】
【０００８】
このような目的は、下記の本発明により達成される。
本発明の時計用文字板の製造方法は、光透過性を有する材料で構成された基板上に、光を反射または吸収する機能を有する材料で構成された被膜を有する時計用文字板を製造する方法であって、
前記基板上に、圧電素子の振動により、ヘッド部から、光を反射または吸収する機能を有する材料を含有する液体組成物を液滴として間欠的に吐出させることにより、前記被膜を、所定パターンで配された多数の微細凸部として形成することを特徴とする。
これにより、光透過性および装飾性（美的外観）に優れた時計用文字板を簡便な方法で効率よく製造することが可能な時計用文字板の製造方法を提供することができる。
【０００９】
本発明の時計用文字板の製造方法では、常温における前記液体組成物の粘度が、１〜２０ｍＰａ・ｓであることが好ましい。
これにより、ヘッド部からの液滴の吐出をより安定的に行うことができる。その結果、精密な形状を有する微細凸部をより確実に形成することができる。
本発明の時計用文字板の製造方法では、前記液体組成物の液滴の１滴の量（平均）が、０．１〜４０ｐＬであることが好ましい。
これにより、精密な形状を有する微細凸部をより効率よくかつ確実に形成することができる。
【００１０】
本発明の時計用文字板の製造方法では、前記液体組成物は、金属材料を含有するものであることが好ましい。
これにより、装飾性（美的外観）が特に優れた時計用文字板を製造することができる。
本発明の時計用文字板の製造方法では、前記金属材料は、Ａｇ、Ｃｒ、Ａｕ、Ａｌ、Ｔｉ、Ｓｎ、Ｉｎから選択される少なくとも１種を含むものであることが好ましい。
これにより、装飾性（美的外観）が特に優れた時計用文字板を製造することができる。
【００１１】
本発明の時計用文字板の製造方法では、前記液体組成物は、金属酸化物を含有するものであることが好ましい。
これにより、装飾性（美的外観）が特に優れた時計用文字板を製造することができる。
本発明の時計用文字板の製造方法では、前記金属酸化物は、ＺｎＯ、Ａｌ２Ｏ３から選択される少なくとも１種を含むものであることが好ましい。
これにより、装飾性（美的外観）が特に優れた時計用文字板を製造することができる。
【００１２】
本発明の時計用文字板の製造方法では、前記基板の両側の主面に前記被膜を形成することが好ましい。
両面に形成された被膜の重なり合いにより、例えば、様々な模様や色彩を作りだすことができる。また、見る角度によってそれらの変化をつけることができる。これにより、デザインのバリエーションを拡げることができる。その結果、装飾性（美的外観）が特に優れた時計用文字板を製造することができる。
【００１３】
本発明の時計用文字板の製造方法では、前記基板の両側の主面で、前記微細凸部の配置パターンおよび／または色を異なるものとすることが好ましい。
両面に形成された被膜の重なり合いにより、例えば、様々な模様や色彩を作りだすことができる。また、見る角度によってそれらの変化をつけることができる。これにより、デザインのバリエーションを拡げることができる。その結果、装飾性（美的外観）が特に優れた時計用文字板を製造することができる。
【００１４】
本発明の時計用文字板の製造方法では、前記基板を平面視した際に前記微細凸部で被覆されていない開口部の面積の割合を、１０〜９０％とすることが好ましい。
これにより、光の透過性を特に優れたものとするとともに、装飾性（美的外観）を特に優れたものとすることができる。
本発明の時計用文字板の製造方法では、全体の光透過率を、１０〜９５％とすることが好ましい。
これにより、光の透過性を特に優れたものとするとともに、装飾性（美的外観）を特に優れたものとすることができる。
【００１５】
本発明の時計用文字板は、本発明の方法により製造されたことを特徴とする。
これにより光の透過性に優れるとともに、美的外観に優れた時計用文字板を提供することができる。
本発明の時計は、本発明は時計用文字板と、太陽電池とを有し、
前記太陽電池の受光面側に前記時計用文字板が配されていることを特徴とする。
これにより、十分な光量の外光を太陽電池に供給することができ、かつ、装飾性に優れた時計を提供することができる。
【発明の効果】
【００１６】
本発明によれば、光透過性および装飾性（美的外観）に優れた時計用文字板を簡便な方法で効率よく製造することが可能な時計用文字板の製造方法を提供すること、光透過性および装飾性（美的外観）に優れた時計用文字板を提供すること、また、十分な光量の外光を太陽電池に供給することができ、かつ、装飾性に優れた時計を提供することができる。
【発明を実施するための最良の形態】
【００１７】
以下、本発明の好適な実施形態について、添付図面を参照しつつ説明する。
まず、本発明の時計用文字板および時計用文字板の製造方法の好適な実施形態について説明する。
＜第１実施形態＞
図１は、本発明の時計用文字板１の好適な実施形態を示す断面図、図２および図３は、被膜３が備える微細凸部（実部）３１の配置パターンを示す平面図、図４は、本発明の時計用文字板（図１に示す時計用文字板）の製造方法の好適な実施形態を示す断面図である。以下の説明では、図１中の上側が、時計用文字板の使用時における観察者側であるものとして説明する。（後述する図４、図５、図６、図７についても同様）。また、以下の説明では、時計用文字板１を、後述する時計（ソーラー時計）１００に適用する場合について、中心的に説明する。
図１に示すように、本実施形態の時計用文字板１は、基板２と、基板２の一方の主面である第１の面２１上に設けられ、光を反射または吸収する機能を有する被膜３と、第１の面２１側に被膜３を被覆するように設けられたコート層４とを有している。
以下、基板２、被膜３およびコート層４について詳細に説明する。
【００１８】
［基板２］
基板２は、光透過性を有する材料で構成されたものである。
基板２の構成材料としては、例えば、各種プラスチック、各種ガラス、各種セラミックス等を用いることができるが、基板２はプラスチック（特に、耐熱性プラスチック）で構成されたものであるのが好ましい。これにより、例えば、一般に、比較的軽量で携帯しやすい時計用文字板１を提供することができる。また、例えば、比較的容易に、所望の形状に成形することができる。また、非金属材料であるため、電波時計用文字板にも好適に適用することができる。
【００１９】
基板２を構成するプラスチック材料としては、各種熱可塑性樹脂、各種熱硬化性樹脂等が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、例えば、後述する被膜３との密着性を特に優れたものとすることができる。また、時計用文字板１全体としての強度を特に優れたものとすることができるとともに、時計用文字板１（基板２）の製造時における成形の自由度が増す（成形のし易さが向上する）。また、後述するような製造方法において、基板２の表面に好適に被膜３を形成することもできる。
【００２０】
基板２は、各部位でその組成が実質的に均一な組成を有するものであってもよいし、部位によって組成の異なるものであってもよい。例えば、基板２は、基部と、該基部上に着色等の目的で設けられたコート層とを有するものであってもよい。このような場合、コート層は、例えば、各種塗装法、印刷法、湿式めっき法、乾式めっき法等により形成されたものであってもよい。
【００２１】
また、基板２の形状、大きさは、特に限定されず、通常、時計用文字板１の形状、大きさに基づいて決定される。なお、図示の構成では、基板２（時計用文字板１）は、平板状をなすものであるが、例えば、湾曲板状等をなすものであってもよい。
基板２は、光透過性（太陽電池９の駆動、蓄電に利用可能な波長の光についての透過性）を有するものであれば、その色は特に限定されない。基板２が白色のものである場合、時計用文字板１の美的外観（特に、時計１００に適用した際の美的外観）を特に優れたものとすることができ、時計用文字板１、時計１００をより優れた高級感を備えたものとすることができる。また、基板２が実質的に透明のもの（より具体的には、可視光領域の光の透過率が９０％以上のもの）である場合、時計用文字板１としての光の透過率をより高くすることができ、後述するような時計（ソーラー時計）１００において、太陽電池９の発電効率を特に優れたものとすることができる。
【００２２】
基板２の平均厚さは、特に限定されないが、１００〜１０００μｍであるのが好ましく、２００〜８００μｍであるのがより好ましい。基板２の平均厚さが前記範囲内の値であると、時計用文字板１の光透過性を十分に高いものとしつつ、後述するような時計１００に適用した場合において、時計用文字板１を介して、太陽電池９の色等が透けて見えてしまうことをより確実に防止することができ、時計用文字板１の強度を特に優れたものにすることができ、また、装飾性（美的外観）を特に優れたものとすることができる。
【００２３】
［被膜３］
被膜３は、所定パターンで配された多数の微細凸部としての微細凸部３１を備え、それ以外の部位が、開口部３２となっている。そして、微細凸部３１は、光を反射または吸収する機能を有する材料で構成されている。これにより、基板２の第１の面２１側（図１中上側から）から入射した光（外光）を、基板２の第１の面２１とは反対側の主面である第２の面２２側（図１中下側）に出射させつつ、入射した光の一部を、被膜３により反射または吸収させることができる。
【００２４】
被膜３において、微細凸部（実部）３１が設けられていない部分は開口部３２となっているため、基板２の微細凸部３１で被覆されていない部位が外部からの電磁波（電波、光）を透過させる透過部として機能し、時計用文字板１は、外部からの電磁波（電波、光）を十分に透過させることができるものとなっている。これにより、時計用文字板１を、例えば、電波時計やソーラー時計（太陽電池を内蔵する時計）、ソーラー電波時計等に好適に適用することができる。
【００２５】
そして、被膜３が、微細凸部（実部）３１とともに、開口部３２を有するものであることにより、優れた外観上の効果を発揮させつつ、時計用文字板１全体としての光の透過率を十分に優れたものとすることができる。
被膜３（微細凸部３１）は、上記のように、光を反射または吸収する機能を有する材料を含むものである。このような材料としては、例えば、金属材料（合金を含む）、金属酸化物、着色剤等が挙げられる。
【００２６】
金属材料は、一般に、金属光沢を有しており、光（可視光）を反射する機能を有している。したがって、被膜３は、光（可視光）を反射する反射膜として機能する。これにより、時計用文字板１は、金属光沢を有し、高級感にあふれ、装飾性（美的外観）が特に優れたものとすることができる。
金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｈｆ、Ｃｏ、Ｉｎ、Ｗ、Ｔｉ、Ｒｈや、これらのうち少なくとも１種を含む合金が挙げられるが、中でも特に、Ａｇ、Ｃｒ、Ａｕ、Ａｌ、Ｔｉ、Ｓｎ、Ｉｎから選択される少なくとも１種を含む材料（合金を含む）で構成されたものであるのが好ましい。これにより、時計用文字板１の美的外観を特に優れたものとすることができる。
【００２７】
また、金属酸化物は、一般に、各種金属材料に比べて光を反射する機能は低いものの、落ち着いた印象を与えつつ、十分に光沢感のある外観を呈する。したがって、被膜３が金属酸化物で構成されたものであると、時計用文字板１の装飾性（美的外観）は、特に優れたものとなる。
金属酸化物としては、各種金属の酸化物を用いることができ、具体的には、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｈｆ、Ｃｏ、Ｉｎ、Ｗ、Ｔｉ、Ｒｈの酸化物（複合酸化物を含む）が挙げられる。特に、金属酸化物としては、ＺｎＯ、Ａｌ２Ｏ３から選択される少なくとも１種を含むものであるのが好ましい。これにより、時計用文字板１の美的外観を特に優れたものにすることができる。
【００２８】
また、被膜３が着色剤を含む材料で構成されたものであると、上記のような金属材料、金属酸化物等では表現することが困難な色調を表現することができる。また、被膜３の構成材料として着色剤を用いることにより、容易に、被膜３の色調を各部位で異なるものとすること（多色のデザインを施すこと）ができ、時計用文字板１のデザインのバリエーションが拡がる。その結果、時計用文字板１の装飾性（美的外観）を特に優れたものにすることができる。
【００２９】
着色剤としては、例えば、染料、顔料等を用いることができる。中でも、顔料は、優れた耐光性を有しており、長期間にわたって安定的に優れた外観を保持する上で、特に有利である。
顔料としては、例えば、無機顔料、有機顔料等が挙げられる。顔料の具体例としては、Ｃ．Ｉ．ピグメント  ホワイト１，４，５，６，７，１１，１８，１９，２０，２１，２２，２３，２４，２６，２７，２８；Ｃ．Ｉ．ピグメント  イエロー３４，３５，３５：１，３７，３７：１，４２，４３，５３，１５７，１６２，１８０；Ｃ．Ｉ．ピグメント  オレンジ２０，２０：１，１０４；Ｃ．Ｉ．ピグメント  レッド１０１，１０２，１０５，１０６，１０８，１０８：１，１８４；Ｃ．Ｉ．ピグメント  ブラウン７，１１，３３；Ｃ．Ｉ．ピグメント  グリーン１５，１７，１８，１９，２６，５０；Ｃ．Ｉ．ピグメント  ブルー５：１，２７，２８，２９，３５，３６；Ｃ．Ｉ．ピグメント  バイオレット１４，１６；Ｃ．Ｉ．ピグメント  ブラック６，７，８，９，１０，１１，２６，２７，２８；Ｃ．Ｉ．ピグメント  メタル１，２，４，５，６等の無機顔料や、Ｃ．Ｉ．ピグメント  イエロー１，３，１２，１３，１４，１７，５５，７３，７４，８１，８３，９３，９４，９５，９７，１０８，１０９，１１０，１２９，１３８，１３９，１５１，１５３，１５４，１６８；Ｃ．Ｉ．ピグメント  オレンジ５，１３，１６，３６，４３；Ｃ．Ｉ．ピグメント  レッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７７，１７８，１７９，１８５，２０２，２０７，２０９，２５４；Ｃ．Ｉ．ピグメント  ブラウン２５；Ｃ．Ｉ．ピグメント  グリーン７，３６；Ｃ．Ｉ．ピグメント  ブルー１，１５，１５：１，１５：２，１５：３，１５：４，１５：６，１７：１，１８，６０；Ｃ．Ｉ．ピグメント  バイオレット１，３，１９，２３，５０等の有機顔料等が挙げられる。
【００３０】
また、染料としては、例えば、酸性染料、塩基性染料、直接染料、反応性染料、分散染料、食品用色素等を用いることができる。染料の具体例としては、Ｃ．Ｉ．アシッド  ブラック２，７，１６，１７，２４，２６，２８，３１，４１，５２，６３，９４，１１２，１１８，１１９；Ｃ．Ｉ．アシッド  イエロー４，１１，１２，１３，１４，１７，１８，２３，２５，２９，３４，４０，４１，４２，５３，５５，６１，７１，７６，１１１，１２２；Ｃ．Ｉ．アシッド  レッド１，４，６，８，９，１５，１９，２１，３０，３２，３４，３５，３７，４０，４２，５１，５２，５４，８０，８２，８５，８７，９２，９４，１０６，１０８，１１０，１１５，１１９，１３３，１４３，１７２，１７６，１８０，１８７，２５６，３１７；Ｃ．Ｉ．アシッド  ブルー７，９，１５，２２，２３，２５，４０，４１，４３，４５，４９，５１，５３，５５，５６，５９，６２，７８，８０，８１，９０，９３，１０２，１０４，１１１，１１３，１１７，１２０，１２４，１４５，１６７，１８５，１９２，２２９，２３４，２５４；Ｃ．Ｉ．アシッド  オレンジ７，１９；Ｃ．Ｉ．アシッド  バイオレット４９；Ｃ．Ｉ．ベイシック  ブラック２，８；Ｃ．Ｉ．ベイシック  イエロー２，１２，３２；Ｃ．Ｉ．ベイシック  レッド１，２，９，１２，１３，１４，３７；Ｃ．Ｉ．ベイシック  ブルー１，３，５，７，９，２４，２５，２６，２８，２９；Ｃ．Ｉ．ベイシック  バイオレット７，１４，２７；Ｃ．Ｉ．ベイシック  グリーン４，６；Ｃ．Ｉ．ダイレクト  ブラック２，９，１１，１４，１７，１９，２２，２７，３２，３６，３８，４１，４８，４９，５１，５６，７１，７５，７７，７８，８０，１０６，１０８，１４６，１５４；Ｃ．Ｉ．ダイレクト  イエロー１，２，４，８，１２，２４，２６，３３，３４，４１，４２，４８，５０，５１，７２，８７，９８；Ｃ．Ｉ．ダイレクト  レッド１，４，８，１１，１５，１７，２３，２８，３１，４６，５９，６２，７３，７５，７７，８０，８１，８３，８４，８５，９０，１０１，１０６，１０８，１１０，１４５，１８９，１９３，２２５；Ｃ．Ｉ．ダイレクト  ブルー１，２，６，８，２２，２５，３４，６９，７０，７１，７２，７５，７６，７８，８１，８２，８３，８６，９０，９８，１０６，１１０，１２０，１６５，１９５，１９９，２１８，２３９，２５８；Ｃ．Ｉ．ダイレクト  オレンジ３４，３９，４４，４６，６０；Ｃ．Ｉ．ダイレクト  バイオレット４７，４８；Ｃ．Ｉ．ダイレクト  ブラウン１０９；Ｃ．Ｉ．ダイレクト  グリーン６，５９；Ｃ．Ｉ．フード  ブラック１，２；Ｃ．Ｉ．フード  イエロー２，４，５；Ｃ．Ｉ．フード  レッド２，３，７，１４，５２，８７，９４，１０５；Ｃ．Ｉ．フード  ブルー１，２；Ｃ．Ｉ．リアクティブ  ブラック１，４，５，８，１４，２１，２３，２６，３１，３２，３４；Ｃ．Ｉ．リアクティブ  ブルー２，３，４，５，７，８，１０，１３，１４，１５，１７，１８，１９，２１，２５，２６，２７，２８，２９，３８，３９，４０，４２，４３，４９，５１，５２，６５，６６，６７，６８，７１，７３，７４，７５，７７，７８，７９，８０，８９，９８，１００，１０１，１０４��１０５，１１２，１１３，１１４，１１５，１１９，１４７，１４８，１５８，１６０，１６２，１６９，１７０，１７１，１７９，１８２，１８７；Ｃ．Ｉ．リアクティブ  レッド３，６，１３，１７，１９，２１，２２，２３，２４，２９，３５，３７，４０，４１，４３，４５，４９，５５，５６，５８，６３，６７，８０，８１，８２，８５，８６，８７，１０４，１０６，１０８，１０９，１１０，１１１，１１２，１１３，１１４，１１７，１１８，１１９，１２０，１２３，１２４，１２６，１２８，１３０，１３１，１３２，１４１，１４７，１５８，１５９，１７０，１７１，１７４，１７６；Ｃ．Ｉ．リアクティブイエロー２，３，１３，１４，１５，１７，１８，２３，２４，２５，２６，２７，２９，３５，３７，４１，４２，４９，５０，５２，５４，５５，５７，５８，６３，６４，７５，７６，７７，７９，８１，８２，８３，８４，８５，８７，８８，９１，９２，９３，９５，９６，１１１，１１５，１１６，１３１，１３５；Ｃ．Ｉ．リアクティブ  オレンジ１，２，５，７，１０，１１，１２，１３，１５，１６，２０，３０，３４，３５，４１，４２，４４，４５，４６，５６，５７，６２，６３，６４，６７，６９，７１，７２，７３，７４，７８，８２，８４，８７；Ｃ．Ｉ．リアクティブバイオレット１，２，３，４，５，６，７，８，９，１６，１７，２２，２３，２４，２６，２７，３３；Ｃ．Ｉ．リアクティブ  ブラウン１，２，５，６，７，８，９，１６，１７，１８，１９，２１，２４，２６，３０；Ｃ．Ｉ．ディスパース  ブラック１，３，１０，２４；Ｃ．Ｉ．ディスパース  ブルー３，７，９，１４，１６，１９，２０，２６，２７，３５，４３，４４，５４，５５，５６，５８，６０，６２，６４，７０，７２，７３，７５，７９，８１，８２，８３，８７，９１，９３，９４，９５，９６，１０２，１０６，１０８，１１２，１１３，１１５，１１８，１２０，１２２，１２５，１２８，１３０，１３９，１４１，１４２，１４３，１４６，１４８，１４９，１５３，１５４，１５８，１６５，１６７，１７１，１７３，１７４，１７６，１８３，１８５，１８６，１８７，１８９，１９１，１９７，１９８，２００，２０１，２０５，２０７，２１１，２１４，２２４，２２５，２５７，２５９，２６７，２６８，２７０，２８４，２８５，２８７，２８８，２９１，２９３，２９５，２９７，３０１，３１５，３３０，３３３；Ｃ．Ｉ．ディスパース  レッド１，４，５，７，１１，１２，１３，１５，１７，２７，４３，４４，５０，５２，５３，５４，５５，５６，５８，５９，６０，６５，７２，７３，７４，７５，７６，７８，８１，８２，８６，８８，９０，９１，９２，９３，９６，１０３，１０５，１０６，１０７，１０８，１１０，１１１，１１３，１１７，１１８，１２１，１２２，１２６，１２７，１２８，１３１，１３２，１３４，１３５，１３７，１４３，１４５，１４６，１５１，１５２，１５３，１５４，１５７，１５９，１６４，１６７，１６９，１７７，１７９，１８１，１８３，１８４，１８５，１８８，１８９，１９０，１９１，１９２，２００，２０１，２０２，２０３，２０５，２０６，２０７，２１０，２２１，��２４，２２５，２２７，２２９，２３９，２４０，２５７，２５８，２７７，２７８，２７９，２８１，２８８，２９６，３０３，３１０，３１１，３１２，３２０，３２４，３２８；Ｃ．Ｉ．ディスパース  イエロー３，４，５，７，９，１３，２４，３０，３３，３４，４２，４４，４９，５０，５１，５４，５６，５８，６０，６３，６４，６６，６８，７１，７４，７６，７９，８２，８３，８５，８６，８８，９０，９１，９３，９８，９９，１００，１０４，１１４，１１６，１１８，１１９，１２２，１２４，１２６，１３５，１４０，１４１，１４９，１６０，１６２，１６３，１６４，１６５，１７９，１８０，１８２，１８３，１８６，１９２，１９８，１９９，２０２，２０４，２１０，２１１，２１５，２１６，２１８，２２４；Ｃ．Ｉ．ディスパース  オレンジ１，３，５，７，１１，１３，１７，２０，２１，２５，２９，３０，３１，３２，３３，３７，３８，４２，４３，４４，４５，４７，４８，４９，５０，５３，５４，５５，５６，５７，５８，５９，６１，６６，７１，７３，７６，７８，８０，８９，９０，９１，９３，９６，９７，１１９，１２７，１３０，１３９，１４２；Ｃ．Ｉ．ディスパース  ブラウン１，２，４，９，１３，１９；Ｃ．Ｉ．モーダント  レッド３０；Ｃ．Ｉ．モーダント  ブルー７等が挙げられる。
【００３１】
また、被膜３を構成する複数の微細凸部（実部）３１は、すべてが同一の材料で構成されたものであってもよいし、互いに異なる材料で構成されたものであってもよい。また、任意の微細凸部３１は、その全体が均一な組成を有するものであってもよいし、各部位で組成の異なるものであってもよい。特に、被膜３は、基板２上に、複数の微細凸部（実部）３１で構成されたエリアを、複数個有するものであり、各エリアで、微細凸部（実部）３１の構成材料が異なるものであってもよい。上記のような構成とすることにより、時計用文字板１の装飾性を更に高めることができる。特に、テクスチャー（質感）を高めることができ、更には、点描による写真品質の図柄を表現することもできる。
【００３２】
被膜３を構成する複数の微細凸部（実部）３１は、後述するように、圧電素子の振動により、ヘッド部から、被膜３の構成材料を含有する液体組成物の液滴を所定パターンで基板２上に吐出させることにより形成されたものである。
微細凸部（実部）３１の平面視した際の形状（平面形状）は、特に限定されないが、後述するような方法により形成されるものであるため、通常、液体組成物の液滴に対応するような略円形状をなすものである（図２、図３参照）。なお、微細凸部（実部）３１は、複数個の液滴が一体化したような形状をなすものであってもよい。
【００３３】
微細凸部（実部）３１の配置パターン（平面視した際の配置パターン）は、特に限定されず、いかなるものであってもよい。一例として、装飾パターンが幾何学的な模様であれば、例えば、図２に示すような正方格子状に配されていてもよいし、図３に示すような千鳥格子状に配されていてもよい。また、上記のような定型的な形状の繰り返しパターンにおいて一部が欠落したパターンであってもよい。また、その他の任意パターンでもよく、例えば、放射状模様、渦巻模様等であってもよい。
【００３４】
また、被膜３を構成する複数の微細凸部（実部）３１は、同一の大きさ、形状を有するものであってもよいし、互いに異なる大きさ、形状のものであってもよい。
図１中ｈで表される微細凸部３１の平均高さ（平均厚さ）は、特に限定されないが、０．００５〜１．５μｍであるのが好ましく、０．００７〜０．９μｍであるのがより好ましい。微細凸部３１の平均高さが前記範囲内の値であると、被膜３（微細凸部３１）の内部応力が高くなるのを十分に防止しつつ、時計用文字板１の審美性を特に優れたものとすることができる。また、基板２と被膜３との密着性を特に優れたものとすることができる。また、時計用文字板１全体としての電磁波（電波、光）の透過率を十分に大きいものとすることができる。これに対し、微細凸部３１の平均高さが前記下限値未満であると、被膜３の構成材料等によっては、被膜３の光沢、色調等の特長を十分に発揮するのが困難となり、時計用文字板１全体としての審美性を十分に高めるのが困難になる可能性がある。また、被膜３、基板２の構成材料等によっては、基板２と被膜３との密着性を十分に向上させるのが困難になる可能性がある。また、微細凸部３１の平均高さが前記上限値を超えると、被膜３の各部位における膜厚のばらつきが大きくなる傾向を示す。また、微細凸部３１の平均高さが特に大きい場合は、内部応力が高くなり、微細凸部３１が剥がれ易くなる可能性がある。また、微細凸部３１の平均高さが前記上限値を超えると、時計用文字板１全体としての電磁波（電波、光）の透過率が減少する傾向を示す。
【００３５】
また、図２および図３中ｄで表される微細凸部３１の平均径は、特に限定されないが、１０〜３００μｍであるのが好ましく、３０〜１００μｍであるのがより好ましい。微細凸部３１の平均径が前記範囲内の値であると、時計用文字板１としての電磁波（電波、光）の透過性を十分に高いものとしつつ、時計用文字板１の美的外観（審美性）を特に優れたものとすることができる。これに対し、微細凸部３１の平均径が前記下限値未満であると、被膜３の構成材料や厚さ等によっては、時計用文字板１の外観を十分に優れたものとするのが困難になる可能性がある。一方、微細凸部３１の平均径が前記上限値を超えると、微細凸部３１の占有面積の割合によっては、時計用文字板１全体としての電磁波（電波、光）の透過率を十分に高めるのが困難になる可能性がある。
【００３６】
また、図２および図３中ｐで表される微細凸部（実部）３１間のピッチは、特に限定されないが、２０〜４００μｍであるのが好ましく、４０〜２００μｍであるのがより好ましい。微細凸部（実部）３１間のピッチが前記範囲内の値であると、時計用文字板１としての電磁波（電波、光）の透過性を十分に高いものとしつつ、時計用文字板１の美的外観（審美性）を特に優れたものとすることができる。これに対し、微細凸部（実部）３１間のピッチが前記下限値未満であると、微細凸部（実部）３１の占有面積の割合によっては、時計用文字板１全体としての電磁波（電波、光）の透過率を十分に高めるのが困難になる可能性がある。一方、微細凸部（実部）３１間のピッチが前記上限値を超えると、被膜３の構成材料や厚さ等によっては、時計用文字板１の外観を十分に優れたものとするのが困難になる可能性がある。
【００３７】
基板２（時計用文字板１）を平面視した際に微細凸部（実部）３１で被覆されていない開口部３２の面積の割合である開口率（有効領域における開口率）は、特に限定されないが、２〜５０％であるのが好ましく、５〜４０％であるのがより好ましい。開口率が前記範囲内の値であると、時計用文字板１としての電磁波（電波、光）の透過性を十分に高いものとしつつ、時計用文字板１の美的外観（審美性）を特に優れたものとすることができる。これに対し、開口率が前記下限値未満であると、時計用文字板１全体としての電磁波（電波、光）の透過率を十分に高めるのが困難になる可能性がある。一方、開口率が前記上限値を超えると、被膜３の構成材料や厚さ等によっては、時計用文字板１の外観を十分に優れたものとするのが困難になる可能性がある。
なお、図２に示すように、微細凸部３１が正方格子状に配置されている場合、微細凸部３１間のピッチをｐ［μｍ］、微細凸部３１の径をｄ［μｍ］としたとき、開口率α１は、α１＝１−（πｄ２／４ｐ２）で表される。
【００３８】
時計用文字板１全体の光の透過率は、特に限定されるものではないが、１０〜９５％であるのが好ましく、２０〜８０％であるのがより好ましい。透過率が前記範囲内の値であると、時計用文字板１の美的外観（審美性）を特に優れたものとすることができる。これに対し、透過率が前記下限値未満であると、後述するような時計に適用した場合等において、太陽電池９における発電に十分な光量が得られない可能性がある。一方、透過率が前記上限値を超えると、被膜３の構成材料や厚さ等によっては、時計用文字板１の外観を十分に優れたものとするのが困難になる可能性がある。
【００３９】
［コート層４］
基板２の第１の面２１側には、被膜３を被覆するようにコート層４が設けられている。このようなコート層４を有することにより、例えば、電磁波（電波、光）の透過率を十分に高いものとしつつ、光沢性、色調等を調整することができ、時計用文字板１の美的外観をさらに優れたものにすることができる。また、このようなコート層４を有することにより、例えば、時計用文字板１全体としての、耐食性、耐候性、耐水性、耐油性、耐擦傷性、耐摩耗性、耐変色性等の各種特性を向上させることができ、外部環境の影響による被膜３等の劣化、変性等をより確実に防止することができる。その結果、時計用文字板１としての耐久性を特に優れたものとすることができる。
【００４０】
コート層４は、いかなる材料で構成されたものであってもよいが、適度な透明性を有する材料で構成されたものであるのが好ましい。このような材料としては、各種プラスチック材料（樹脂材料）、各種ガラス、ダイヤモンド様炭素（ＤＬＣ）等が挙げられるが、この中でも、プラスチックは、優れた透明性と、優れた成形性（成形の容易さ）とを併有しているため、特に好ましい。
【００４１】
コート層４を構成するプラスチック材料（樹脂材料）としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００４２】
コート層４は、上記のような材料の中でも特に、ウレタン系樹脂および／またはアクリル系樹脂を含む材料で構成されたものであるのが好ましく、主としてウレタン系樹脂および／またはアクリル系樹脂で構成されたものであるのがより好ましい。これにより、上記のようなコート層４を有することによる効果をより顕著なものとして発揮させつつ、コート層４と被膜３との密着性を特に優れたものとすることができる。
【００４３】
また、コート層４中には、上記のような材料以外の成分が含まれていてもよい。このような成分としては、例えば、着色剤（各種発色剤、蛍光物質、りん光物質等を含む）、光沢剤、可塑剤、酸化防止剤、フィラー等が挙げられる。
コート層４の平均厚さは、特に限定されないが、０．０１〜５０μｍであるのが好ましく、０．１〜２０μｍであるのがより好ましく、２〜１５μｍであるのがさらに好ましい。コート層４の平均厚さが前記範囲内の値であると、コート層４の内部応力が高くなるのを十分に防止しつつ、コート層４と被膜３との密着性を特に優れたものとすることができる。また、時計用文字板１の審美性を特に優れたものとすることができる。これに対し、コート層４の平均厚さが前記下限値未満であると、被膜３、コート層４の構成材料等によっては、コート層４と被膜３との密着性を十分に向上させるのが困難になる可能性がある。また、コート層４の機能が十分に発揮されない可能性がある。また、コート層４の平均厚さが前記上限値を超えると、コート層４の各部位における膜厚のばらつきが大きくなる傾向を示す。また、コート層４の平均厚さが特に大きい場合は、コート層４の内部応力が高くなり、クラック等が発生し易くなる。また、コート層４の平均厚さが特に大きい場合は、コート層４の構成材料（透明性）、被膜３の構成材料等によっては、被膜３の光沢、色調等の特長を十分に発揮するのが困難となり、時計用文字板１全体としての審美性を十分に高めるのが困難になる可能性がある。なお、図示のように、コート層４の一部が開口部３２内に侵入している場合、コート層４の平均厚さとしては、被膜３上に設けられた部位（開口部３２に対応する部位を除いた部位）についての平均厚さの値を採用するものとする。
【００４４】
また、コート層４は、各部位で均一な組成を有するものであってもよいし、そうでなくてもよい。例えば、コート層４は、含有成分（組成）が厚さ方向に順次変化するもの（傾斜材料）であってもよい。また、コート層４は、複数の層を有する積層体であってもよい。これにより、例えば、被膜３との密着性を特に優れたものとしつつ、時計用文字板１としての審美性をさらに高めることができる。
また、コート層４は、例えば、時計用文字板１の使用時等において除去されるものであってもよい。
なお、図中には示していないが、時計用文字板１は、基板２の第１の面２１側に、時刻目盛りや装飾文字、マーク等が設けられている。
【００４５】
次に、上述した時計用文字板１の製造方法について説明する。
図４に示すように、本実施形態の時計用文字板１の製造方法は、基板２（１ａ）の表面（第１の面２１）の少なくとも一部に、圧電素子の振動により、ヘッド部から、被膜３の構成材料を含有する液体組成物の液滴を所定パターンで吐出させることにより多数の微細凸部３１を有する被膜３を形成する被膜形成工程（１ｂ）と、基板２の第１の面２１側に被膜３を被覆するようにコート層４を形成するコート層形成工程（１ｃ）とを有する。
【００４６】
［基板］
まず、基板２を用意する（１ａ）。
基板２としては、前述したようなものを用いることができる。また、基板２の表面に対しては、例えば、鏡面加工、スジ目加工、梨地加工等の表面加工が施されてもよい。これにより、得られる時計用文字板１の表面の光沢具合にバリエーションを持たせることが可能となり、得られる時計用文字板１の装飾性をさらに向上させることができる。また、後述する被膜形成工程において、基板２に対する液体組成物の液滴の親和性を高めることができ、その結果、基板２上の目的とする部位に、より確実に液滴を保持することができるとともに、形成される被膜３と基板２との密着性を特に優れたものとすることができる。
【００４７】
また、このような表面加工を施した基板２を用いて製造される時計用文字板１は、被膜３に対して、前記表面加工を施すことにより得られるものに比べて、被膜３のギラツキ等が抑制されたものとなり、特に美的外観に優れたものとなる。また、基板２が、主としてプラスチック材料で構成されたものである場合、上記のような表面加工を比較的容易に行うことができる。また、被膜３は、通常、比較的薄いものであるため被膜３を形成した後に表面加工を施すと、当該表面処理を施した部位の被膜３を好適に残存させることが困難であるが、基板２に対して表面処理を行うことにより、このような問題の発生も効果的に防止することができる。
【００４８】
また、基板２の表面を、被膜３を構成する材料を含有する液体組成物に対して親液性に処理してもよい（親液化処理）。親液化処理としては、例えば、大気圧プラズマ法、ＵＶ処理法、有機薄膜法（デカン膜、ポリエチレン膜）等が挙げられる。このような処理を施すことにより、基板２の表面に対する液滴の濡れ性が向上し、基板２上の目的とする部位に、より確実に液滴を保持することができるとともに、形成される被膜３と基板２との密着性を特に優れたものとすることができる。
【００４９】
［被膜形成工程］
次に、基板２上に、被膜３を形成する（１ｂ）。
被膜３の形成は、圧電素子の振動により、ヘッド部５から、被膜３の構成材料を含有する液体組成物の液滴３１１を所定パターンで吐出させることにより行う。このようにして被膜３を形成することにより、微細なパターンの被膜３（微細凸部３１）を効率良く短時間で形成することができる。また、また液滴吐出のプログラムを変更することにより、多様な時計用文字板を容易に製造することができる。すなわち、多品目生産にも好適に対応することができる。
【００５０】
《液体組成物》
液体組成物は、少なくとも、光を反射または吸収する機能を有する材料（以下、「光反射・吸収材料」ともいう）を含むものであるが、必要に応じて、溶媒、分散媒等の液性媒体、分散剤、樹脂材料等を含むものであってもよい。液体組成物が液性媒体を含むものであると、液滴３１１の吐出を円滑に行うことができ、所望の形状の微細凸部３１を、所望のパターンで、容易かつ確実に形成することができる。また、液体組成物が樹脂材料を含むものであると、形成される被膜３の基板２に対する密着性を特に優れたものとすることができる。また、液体組成物が樹脂材料を含むものであると、最終的に揮発により除去される液性媒体の液体組成物中における含有率を低いものとすることができるため、図１に示すような断面形状の微細凸部３１を容易かつ確実に形成することができる。
【００５１】
液体組成物中において、光反射・吸収材料は、いかなる形態であってもよく、例えば、溶媒に溶解していてもよいし、分散媒に分散していてもよい。
光反射・吸収材料が、分散媒に分散したものである場合（分散質として含まれる場合）、分散質としての光反射・吸収材料の粒径（一次粒径）は、２００ｎｍ以下であるのが好ましい。これにより、液体組成物中における光反射・吸収材料の分散性を特に優れたものとし、光反射・吸収材料の凝集、液体組成物の流動性の低下等を効果的に防止することができる。その結果、微細なパターンの微細凸部３１をより確実に形成することができる。
【００５２】
液体組成物中における光反射・吸収材料の含有率は、特に限定されないが、０．１〜９０ｗｔ％であるのが好ましい。光反射・吸収材料の含有率が前記下限値未満であると、十分な厚さの微細凸部３１を形成するのが困難になる場合がある。一方、光反射・吸収材料の含有率が前記上限値を超えると、液体組成物の流動性が低下し、液滴３１１の吐出を円滑に行うのが困難になる可能性がある。
【００５３】
液性媒体としては、例えば、水、二硫化炭素、四塩化炭素等の無機化合物や、メチルエチルケトン（ＭＥＫ）、アセトン、ジエチルケトン、メチルイソブチルテトン（ＭＩＢＫ）、メチルイソプロピルケトン（ＭＩＰＫ）、シクロヘキサノン、３−ヘプタノン、４−ヘプタノン等のケトン系化合物、メタノール、エタノール、ｎ−プロパノール、イソプロパノール、ｎ−ブタノール、ｉ−ブタノール、ｔ−ブタノール、３―メチル−１−ブタノール、１−ペンタノール、２−ペンタノール、ｎ−ヘキサノール、シクロヘキサノール、１−ヘプタノール、１−オクタノール、２−オクタノール、２−メトキシエタノール、アリルアルコール、フルフリルアルコール、フェノール、グリセリン、ジプロピレングリコール、エチレングリコール、ポリエチレングリコール等のアルコール系化合物、ジエチルエーテル、ジプロピルエーテル、ジイソプロピルエーテル、ジブチルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）、２−メトキシエタノール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、トリエチレングリコールモノブチルエーテル、ジプロピレングリコールモノメチルエーテル、ジプロピレングリコールモノエチルエーテル、トリプロピレングリコールモノメチルエーテル等のエーテル系化合物、メチルセロソルブ、エチルセロソルブ、フェニルセロソルブ等のセロソルブ系化合物、ヘキサン、ペンタン、ヘプタン、シクロヘキサン、メチルシクロヘキサン、オクタン、ジデカン、メチルシクロヘキセン、イソプレン等の脂肪族炭化水素系化合物、トルエン、キシレン、ベンゼン、エチルベンゼン、ナフタレン等の芳香族炭化水素系化合物、ピリジン、ピラジン、フラン、ピロール、チオフェン、２−メチルピリジン、３−メチルピリジン、４−メチルピリジン、フルフリルアルコール等の芳香族複素環化合物、Ｎ，Ｎ−ジメチルホルムアミド（ＤＭＦ）、Ｎ，Ｎ−ジメチルアセトアミド（ＤＭＡ）等のアミド系化合物、ジクロロメタン、クロロホルム、１，２−ジクロロエタン、トリクロロエチレン、クロロベンゼン等のハロゲン化合物、アセチルアセトン、酢酸エチル、酢酸メチル、酢酸イソプロピル、酢酸イソブチル、酢酸イソペンチル、クロロ酢酸エチル、クロロ酢酸ブチル、クロロ酢酸イソブチル、ギ酸エチル、ギ酸イソブチル、アクリル酸エチル、メタクリル酸メチル、安息香酸エチル等のエステル系化合物、トリメチルアミン、ヘキシルアミン、トリエチルアミン、アニリン等のアミン系化合物、アクリロニトリル、アセトニトリル等のニトリル系化合物、ニトロメタン、ニトロエタン等のニトロ系化合物、アセトアルデヒド、プロピオンアルデヒド、ブチルアルデヒド、ペンタナール、アクリルアルデヒド等のアルデヒド系化合物等の有機化合物等が挙げられ、これらから選択される１種または２種以上を混合したものを用いることができる。
【００５４】
分散剤としては、平均重量分子量が２００〜３００００であるものが好ましい。これにより、分散質としての光反射・吸収材料の分散性を特に優れたものとすることができる。また、分散剤としては、Ｓ、Ｐ、Ｂ、およびハロゲン原子を含有しない有機化合物であるのが好ましい。これらの条件を満足する、好適な分散剤としては、たとえば、ポリエチレンイミン、ポリビニルピロリドン等のアミン系の高分子分散剤や、ポリアクリル酸、カルボキシメチルセルロース等の、分子中にカルボン酸基を有する炭化水素系の高分子分散剤、ポバール（ポリビニルアルコール）、あるいは、１分子中に、ポリエチレンイミン部分とポリエチレンオキサイド部分とを有する共重合体（以下「ＰＥＩ−ＰＯ共重合体」とする）等の高分子分散剤が挙げられる。また、このような分散剤を含むことにより、液体組成物の粘度を最適なものに調整しやすくなる。
【００５５】
また、液体組成物を構成する樹脂材料としては、基板２の構成材料として例示したような材料（プラスチック材料）を用いることができる。中でも、熱硬化性樹脂を用いた場合、液滴３１１を基板２上に吐出した後に、熱処理を施すことにより、微細凸部３１を好適に形成することができる。これにより、基板２上に吐出された液滴３１１から液性媒体が揮発すること等に伴う変形を確実に防止することができ、図１に示すような断面形状の微細凸部３１を容易かつ確実に形成することができる。
【００５６】
また、液体組成物中には、前述した材料以外の成分が含まれていてもよい。このような成分としては、例えば、ｐＨ調整剤、表面張力調整剤、粘度調整剤、紫外線吸収剤、酸化防止剤、乾燥防止剤、蒸発促進剤、消泡剤、防かび剤、防腐剤、防錆剤等が挙げられる。
ｐＨ調整剤は、通常、液体組成物のｐＨ調節、分散性、溶解性の安定化等の目的で使用される。ｐＨ調整剤としては具体的には、例えば、アンモニア、水酸化リチウム、水酸化ナトリウム、水酸化カリウム、水酸化アンモニウム等の無機塩基や当該無機塩基の塩、塩酸、硫酸、リン酸、ホウ酸、炭酸等の無機酸や当該無機酸の塩（例えば、硫酸リチウム、硫酸ナトリウム、硫酸カリウム、硫酸アンモニウム等の硫酸塩、炭酸リチウム、炭酸ナトリウム、炭酸水素ナトリウム、炭酸カリウム、炭酸水素カリウム、炭酸ナトリウムカリウム、炭酸アンモニウム、炭酸水素アンモニウム等の炭酸塩、リン酸リチウム、リン酸一ナトリウム、リン酸二ナトリウム、リン酸三ナトリウム、リン酸一カリウム、リン酸二カリウム、リン酸三カリウム、リン酸一アンモニウム、リン酸二アンモニウム、リン酸三アンモニウム等のリン酸塩等）、トリエタノールアミン、ジエタノールアミン、Ｎ−メチルジエタノールアミン、ジメチルエタノールアミン等の有機塩基や当該有機塩基の塩、酢酸、プロピオン酸、トリフルオロ酢酸、アルキルスルホン酸、クエン酸、コハク酸等の有機酸（例えば、酢酸リチウム、酢酸ナトリウム、酢酸カリウム、酢酸アンモニウム等の酢酸塩等）等が挙げられる。また、ｐＨ調整剤は、これらのうち少なくとも２種以上を含み、ｐＨ緩衝作用を有するものであってもよい。
【００５７】
表面張力調整剤としては、例えば、カチオン系界面活性剤、アニオン系界面活性剤、ノニオン系界面活性剤、両性界面活性剤等の界面活性剤等が挙げられる。アニオン系界面活性剤としては、例えば、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等が挙げられる。ノニオン系界面活性剤としては、例えば、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等が挙げられる。
【００５８】
粘度調整剤としては、例えば、セルロース類、ポリビニルアルコール等の水溶性ポリマーやノニオン系界面活性剤等が挙げられる。
紫外線吸収剤としては、例えば、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤も用いることができる。
【００５９】
酸化防止剤としては、例えば、各種の有機系、金属錯体系の褪色防止剤等を用いることができる。有機の褪色防止剤としては、例えば、ハイドロキノン類、アルコキシフェノール類、ジアルコキシフェノール類、フェノール類、アニリン類、アミン類、インダン類、クロマン類、アルコキシアニリン類、ヘテロ環類等が挙げられ、金属錯体としては、例えば、ニッケル錯体、亜鉛錯体等が挙げられる。
【００６０】
乾燥防止剤（保湿剤）を用いることにより、ヘッド部５の吐出口での液体組成物の乾操による目詰まりを効果的に防止することができる。乾燥防止剤としては、例えば、３−スルホレン、ソルビトール、ウレア、１，３−ビス（β−ヒドロキシエチル）ウレア、チオウレア等のウレア誘導体等が挙げられる。
蒸発促進剤を用いることにより、液体組成物の速乾性を向上させることができる。蒸発促進剤としては、例えば、アルカノールアミン類、アルコール類等が挙げられる。
【００６１】
消泡剤としては、例えば、フッ素系、シリコーン系化合物やＥＤＴＡに代表されるキレート剤等が挙げられる。
防かび剤としては、例えば、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オンおよびその塩等が挙げられる。
【００６２】
このような、液体組成物の粘度は、特に限定されないが、通常、１〜２０ｍＰａ・ｓであるのが好ましく、２〜１５ｍＰａ・ｓであるのがより好ましい。液体組成物の粘度が前記範囲内の値であると、ヘッド部５からの液滴の吐出をより安定的に行うことができるともに、精密な形状を有し、所定の厚みを有する微細凸部３１を、より容易かつ確実に形成することができる。なお、本明細書においては、特に断りのない限り、「粘度」とは、２５℃において、ＪＩＳ  Ｚ８８０９に準拠して測定される粘度のことを指す。
【００６３】
また、液滴３１１の１滴の量（平均）も、特に限定されないが、通常、０．１〜４０ｐＬであるのが好ましく、１〜３０ｐＬであるのがより好ましい。液滴３１１の１滴の量（平均）が前記範囲内の値であると、より精密な形状を有し、所定の厚みを有する微細凸部３１を容易かつ確実に形成することができる。
なお、本工程では、１つの微細凸部３１を複数の液滴３１１で形成してもよい。これにより着弾面の親液、撥液性の制御をして、微細凸部３１の大きさ、形状を確実に制御することができる。
また、本工程では、上記のような液滴の吐出の後に、必要に応じて、加熱、冷却等の熱処理、減圧処理、紫外線等の光（エネルギー線）の照射処理等を施してもよい。これにより、例えば、基板２上に付与された液滴３１１の流動性を速やかに奪い、被膜３を効率よく形成することができる。
【００６４】
［コート層形成工程］
次に、基板２の第１の面２１側に被膜３を被覆するようにコート層４を形成する（１ｃ）。これにより、時計用文字板１が得られる。
コート層４の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の乾式めっき法（気相成膜法）、溶射等が挙げられるが、コート層４が主として前述したような樹脂材料で構成されたものである場合、塗装により形成するのが好ましい。これにより、比較的容易にコート層４を形成することができる。また、塗装によりコート層４を形成する場合、コート層４形成用の材料中に着色剤等の成分を添加したり、その添加量の調節したりするのが容易である。
上述したように、被膜３には、開口部３２が設けられているため、本工程においては、コート層４を、その一部が開口部３２内に入り込んだ形状のものとして容易かつ確実に形成することができる。これにより、コート層４と被膜３との接触面積が増大し、時計用文字板１におけるコート層４の密着性を特に優れたものとすることができる。
【００６５】
＜第２実施形態＞
次に、本発明の時計用文字板および時計用文字板の製造方法の第２実施形態について説明する。
図５は、本発明の時計用文字板１の好適な実施形態を示す断面図、図６は、本発明の時計用文字板（図５に示す時計用文字板）の製造方法の好適な実施形態を示す断面図である。
【００６６】
以下、本実施形態の時計用文字板および時計用文字板の製造方法について、前述した実施形態との相違点を中心に説明し、同様の事項はその説明を省略する。
図５に示すように、本実施形態の時計用文字板１は、基板２と、基板２の一方の主面である第１の面２１上に形成され、光を反射または吸収する機能を有する被膜（第１の被膜）３’と、第１の面２１側に被膜３’を被覆するように設けられたコート層４’と、基板２の第１の面２１とは反対側の主面である第２の面２２上に形成され、光を反射または吸収する機能を有する被膜（第２の被膜）３’’と、第２の面２２側に被膜３’’を被覆するように設けられたコート層４’’とを有している。すなわち、本実施形態の時計用文字板は、基板の両側の主面に、それぞれ、被膜およびコート層が設けられている以外は、前述した実施形態と同様である。
【００６７】
これにより、第１の面２１側（時計用文字板１の第１の被膜３’が設けられた面側（図中上側））から入射した光（外光）を、第２の面２２側（時計用文字板１の第２の被膜３’’が設けられた面側（図中下側））に出射させつつ、入射した光の一部を、被膜３’、被膜３’’により反射または吸収させることができる。これにより、優れた外観上の効果を発揮させつつ、時計用文字板１全体としての光の透過率を十分に優れたものとすることができる。
【００６８】
特に、基板２の両面にそれぞれ形成された第１の被膜３’と第２の被膜３’’とを兼ね備えた時計用文字板１では、例えば、陰影により立体感に優れた外観を呈するものとすることができる。
また、第１の被膜３’と第２の被膜３’’とを、互いに異なる材料（異なる外観を呈する材料）で構成されたものとすることにより、時計用文字板１としての美的外観を特に優れたものとすることができる。特に、基板２の一方の主面側のみに、異なる外観を呈する材料で構成された複数種の微細凸部（実部）を設けた場合に比べて、より立体感に優れた外観を呈するものとすることができる。
【００６９】
また、上記のような構成とすることにより、観察者が時計用文字板１を見る方向（角度）を変えることにより、時計用文字板１のパターン（模様）が変化したり、色が異なって見えるようにすることができる。これにより、デザインのバリエーションが拡がる。
また、第１の被膜３’と第２の被膜３’’とでは、微細凸部（微細凸部３１’、３１’’）の配置パターンは、同じであってもよいし、異なるものであってもよいが、互いに、微細凸部の配置パターンが異なるものである場合、見る方向（角度）を変えることによってパターン（模様）が変化したり、色が異なって見えるようにすることができる。これにより、デザインのバリエーションが拡がり、時計用文字板１の装飾性（美的外観）を特に優れたものにすることができる。
【００７０】
このように、基板２の両面に被膜（第１の被膜３’と第２の被膜３’’）を備えた時計用文字板１では、一方の面側のみに被膜を有する場合には表現することのできなかった外観を好適に表現することができる。
また、基板２の両面に被膜（第１の被膜３’と第２の被膜３’’）を備えた時計用文字板１では、時計用文字板１全体としての開口率、すなわち、基板２（時計用文字板１）を平面視した際に微細凸部（実部）３１’、微細凸部（実部）３１’’のいずれにも被覆されていない部位の面積の割合としての開口率（有効領域における開口率）が比較的小さい場合であっても、光の透過率を十分に優れたものとすることができる。これは、以下のような理由によるものであると考えられる。すなわち、第１の面２１側（図中上側）からの光で、時計用文字板１の法線方向からの光の透過率が比較的低いとしても、時計用文字板１の法線方向からの傾斜角度の異なる複数の方向からの光については、その透過率が優れたものとなるため、結果として、時計用文字板１全体としての光の透過率は優れたものになるものと考えられる。
【００７１】
また、第１の被膜３’および第２の被膜３’’が、いずれも、光を反射する機能を有する材料で構成されたものである場合、第１の被膜３’の基板２と接触する側の面と、第２の被膜３’’の基板２と接触する側の面との間で、入射した光の反射が、繰り返し起こるため、例えば、時計用文字板１を、後述する時計１００に適用した場合等において、時計用文字板１を介して、太陽電池９等が視認されてしまうのをより確実に防止することができ、装飾性（美的外観）はさらに優れたものとなる。また、このような構成であると、時計用文字板１全体としての開口率が比較的小さい場合であっても、時計用文字板１全体としての光の透過率を特に優れたものとすることができる。
【００７２】
本実施形態のように、基板２の両面側に被膜３（第１の被膜３’、第２の被膜３’’）を有するような構成である場合、時計用文字板１全体としての開口率、すなわち、基板２（時計用文字板１）を平面視した際に微細凸部（実部）３１’、微細凸部（実部）３１’’のいずれにも被覆されていない部位の面積の割合としての開口率（有効領域における開口率）が、前記第１実施形態で説明したような範囲の値であるのが好ましい。すなわち、時計用文字板１全体としての開口率は、２〜５０％であるのが好ましく、５〜４０％であるのがより好ましい。開口率が前記範囲内の値であると、時計用文字板１としての電磁波（電波、光）の透過性、および、時計用文字板１の美的外観（審美性）のいずれをも、特に優れたものとすることができる。
なお、第１の被膜３’、第２の被膜３’’は、前述した実施形態の被膜３と同様の条件を満足するのが好ましい。また、コート層４’、コート層４’’は、前述した実施形態のコート層４と同様の条件を満足するのが好ましい。
【００７３】
次に、本実施形態の時計用文字板１の製造方法について説明する。
図６に示すように、本実施形態の時計用文字板１の製造方法は、基板２（２ａ）の第１の面２１の少なくとも一部に、圧電素子の振動により、ヘッド部から、第１の被膜３’の構成材料を含有する液体組成物の液滴を所定パターンで吐出させることにより多数の微細凸部３１’を有する第１の被膜３’を形成する第１の被膜形成工程（２ｂ）と、基板２の第２の面２２の少なくとも一部に、圧電素子の振動により、ヘッド部から、第２の被膜３’’の構成材料を含有する液体組成物の液滴を所定パターンで吐出させることにより多数の微細凸部３１’’を有する第２の被膜３’’を形成する第２の被膜形成工程（２ｃ）と、基板２の第１の面２１側に第１の被膜３’を被覆するようにコート層４’を形成する第１のコート層形成工程（２ｄ）と、基板２の第２の面２２側に第２の被膜３’’を被覆するようにコート層４’’を形成する第２のコート層形成工程（２ｅ）とを有する。
第１の被膜形成工程（２ｂ）および第２の被膜形成工程（２ｃ）は、前述した実施形態での被膜形成工程（１ｂ）と同様にして行うことができ、第１のコート層形成工程（２ｄ）および第２のコート層形成工程（２ｅ）は、前述した実施形態でのコート層形成工程（１ｃ）と同様にして行うことができる。
【００７４】
＜時計＞
次に、上述したような本発明の時計用文字板１を備えた本発明の時計について説明する。
本発明の時計は、上述したような本発明の時計用文字板１を有するものである。上述したように、本発明の時計用文字板１は、電磁波透過性（光透過性）および装飾性（美的外観）に優れたものである。このため、このような時計用文字板１を備えた本発明の時計は、ソーラー時計や電波時計としての求められる要件を十分に満足することができる。なお、本発明の時計を構成する前記時計用文字板１（本発明の時計用文字板１）以外の部品としては、公知のものを用いることができるが、以下に、本発明の時計の構成の一例について説明する。
【００７５】
図７は、本発明の時計（腕時計）の好適な実施形態を示す断面図である。
図７に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１と、太陽電池９と、ムーブメント７１とが収納されており、さらに、図示しない針（指針）等が収納されている。
【００７６】
ガラス板７５は、通常、透明性の高い透明ガラスやサファイア等で構成されている。これにより、本発明の時計用文字板１の審美性を十分に発揮させることができるとともに、太陽電池９に十分な光量の光を入射させることができる。
ムーブメント７１は、太陽電池９の起電力を利用して、指針を駆動する。
図７中では省略しているが、ムーブメント７１内には、例えば、太陽電池９の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
【００７７】
また、ムーブメント７１は、図示しない電波受信用のアンテナを備えている。そして、受信した電波を用いて時刻調整等を行う機能を有している。
太陽電池９は、光エネルギーを電気エネルギーに変換する機能を有する。そして、太陽電池９で変換された電気エネルギーは、ムーブメントの駆動等に利用される。
太陽電池９は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００７８】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８５には、リング状のゴムパッキン（裏蓋パッキン）８４が圧縮状態で介挿されている。この構成によりシール部８５が液密に封止され、防水機能が得られる。
【００７９】
りゅうず７７の軸部７７１の途中の外周には溝７７２が形成され、この溝７７２内にはリング状のゴムパッキン（りゅうずパッキン）８３が嵌合されている。ゴムパッキン８３は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８３は軸部７７１と共に回転し、巻真パイプ７６の内周面に密着しながら周方向に摺動する。
【００８０】
なお、上記の説明では、時計の一例として、腕時計（携帯時計）を挙げて説明したが、本発明は、腕時計以外の携帯時計、置時計、掛け時計等の他の種類の時計にも同様に適用することができる。
以上、本発明の好適な実施形態について説明したが、本発明は、これらに限定されるものではない。
【００８１】
例えば、本発明の時計用文字板の製造方法では、必要に応じて、任意の目的の工程を追加することもできる。例えば、被膜形成工程とコート層形成工程との間に、洗浄等の中間処理を施してもよい。また、コート層の形成後に、研磨(ラッピング)等の後処理を施してもよい。
また、本発明の時計用文字板の製造方法において、各工程の順序は、上述したようなものに限定されない。例えば、前述した第２実施形態では、第１の被膜形成工程、第２の被膜形成工程、第１のコート層形成工程、第２のコート層形成工程の順序で行うものとして説明したが、例えば、第１の被膜形成工程、第１のコート層形成工程、第２の被膜形成工程、第２のコート層形成工程の順序で行ってもよい。
【００８２】
また、前述した実施形態では、時計用文字板が、基板と、被膜と、コート層とを有するものとして説明したが、本発明の時計用文字板は、このような構成のものに限定されず、例えば、時計用文字板はコート層を備えていなくてもよい。
また、前述した第１実施形態では、基板の第１の面側のみに、被膜を有する構成について説明したが、被膜は、第２の面側のみに設けられたものであってもよい。
【実施例】
【００８３】
次に、本発明の具体的実施例について説明する。
１．時計用文字板の製造
（実施例１）
以下に示すような方法により、腕時計用文字板を製造した。
まず、ポリカーボネートを用いて、圧縮成形により、腕時計用文字板の形状を有する基板を作製し、その後、必要箇所を切削、研磨した。得られた基板は、略円盤状をなし、直径：２７ｍｍ×厚さ：５００μｍであった。
【００８４】
次に、この基板を洗浄した。基板の洗浄としては、まず、アルカリ浸漬脱脂を３０秒間行い、その後、中和を１０秒間、水洗を１０秒間、純水洗浄を１０秒間行った。
次に、洗浄を行った基板の一方の主面（第１の面）に、圧電素子の振動により、ヘッド部から、図３に示すような千鳥格子状の配列パターンで、液体組成物の液滴を吐出させ、その後、雰囲気圧：２ｋＰａの環境下で、７０℃で３０分間の熱処理を施すことにより、微細凸部（実部）が千鳥格子状の配列した被膜を形成した（図４（１ｂ）参照）。液体組成物としては、光反射・吸収材料としてのＡｇの微粒子（一次粒径：５０ｎｍ）と、分散媒としての水およびエチレングリコールモノメチルエーテルと、分散剤としてのポリビニルピロリドン（平均重量分子量：５０００）とを含む混合物（分散液）を用いた。液体組成物中におけるＡｇの微粒子の含有率は、３０ｗｔ％であった。また、液体組成物の粘度は、１０ｍＰａ・ｓであった。また、液体組成物の液滴の１滴の量は、２ｐＬであった。また、形成された微細凸部（実部）の平均高さは、０．５μｍであった。また、微細凸部の平均径は、４２μｍであり、微細凸部間のピッチは、４５μｍであった。また、基板を平面視した際に被膜において微細凸部が形成されていない部分（開口部）の割合（開口率）は、２０％であった。
【００８５】
その後、基板の第１の面側において被膜を被覆するように、ポリウレタンで構成されるコート層を形成し、これにより時計用文字板を得た（図４（１ｃ）参照）。コート層の形成は、スピンコート法により行った。形成されたコート層の平均厚さは、１０μｍであった。また、得られた装飾品において、コート層はその一部が開口部内に侵入していた。
なお、被覆層およびコート層の厚さは、ＪＩＳ  Ｈ  ５８２１で規定される顕微鏡断面試験方法に従い測定した。
【００８６】
（実施例２）
まず、前記実施例１と同様にして、基板の第１の面側に被膜（第１の被膜）を形成した。
その後、基板の第１の面とは反対側の主面である第２の面に、圧電素子の振動により、ヘッド部から、図３に示すような千鳥格子状の配列パターンで、液体組成物の液滴を吐出させ、その後、雰囲気圧：５ｋＰａの環境下で、５０℃で３０分間の熱処理を施すことにより、微細凸部（実部）が千鳥格子状の配列した被膜を形成した（図６（２ｃ）参照）。液体組成物としては、光反射・吸収材料としてのＡｕの微粒子（一次粒径：５０ｎｍ）と、分散媒としてのメチルエチルケトンおよびエチレングリコールモノメチルエーテルと、分散剤としてのポリビニルピロリドン（平均重量分子量：５０００）と、熱硬化性樹脂としてのエポキシ樹脂とを含む混合物（分散液）を用いた。液体組成物中におけるＡｕの微粒子の含有率は、３０ｗｔ％であった。また、液体組成物の粘度は、１０ｍＰａ・ｓであった。また、液体組成物の液滴の１滴の量は、２ｐＬであった。また、形成された微細凸部の平均高さは、０．５μｍであった。また、微細凸部の平均径は、４２μｍであり、微細凸部間のピッチは、４５μｍであった。また、基板を平面視した際に被膜において微細凸部が形成されていない部分（開口部）の割合（開口率）は、２０％であった。
その後、前記実施例１と同様にして、基板の第１の面側にコート層を形成し（図６（２ｄ）参照）、さらに、基板の第２の面側にも、前記と同様にしてコート層を形成し、これにより時計用文字板を得た（図６（２ｅ）参照）。
【００８７】
（実施例３〜１０）
第１の被膜形成用の液体組成物、第２の被膜形成用の液体組成物の組成を変更するとともに、液体組成物の吐出パターンを変更することにより、第１の被膜および第２の被膜の微細凸部（実部）の配列パターンを表１に示すようにした以外は、前記実施例２と同様にして時計用文字板を製造した。
【００８８】
（比較例１）
まず、表面が平滑なステンレス鋼製の平板を用意した。
この平板上に、印刷装置を用いてレジスト膜を印刷形成した。
次に、写真露光装置を用いて、平板上のレジスト膜を、所定のパターンで露光し、その後、非硬化部を除去した。
【００８９】
次に、平板上のレジスト膜を除去した部位に、離型剤を塗布し、無電解めっきによりＮｉで構成された第１の金属層を形成した。形成された第１の金属層の厚さは、０．２μｍであった。
次に、電解めっきにより、第１の金属層上に、Ａｇで構成された第２の金属層を形成した。これにより、第１の金属層と第２の金属層とからなる被膜（金属被膜）が得られた。得られた被膜は、平面視した際の形状が略円形の開口部を多数固有するものであり、これらの開口部が千鳥格子状に配列したものであった。各開口部の平均径は、４２μｍ、開口部間のピッチは、４５μｍ、被膜を平面視した際に開口部の占める割合（開口率）は、５％であった。また、形成された第２の金属層の厚さは、０．３μｍであった。
【００９０】
次に、被膜の開口部に残存するレジスト膜を除去した。
次に、被膜をステンレス鋼製の平板から慎重に剥離し、前記実施例１で用いたのと同様の基板の表面（第１の面）に、接着剤を用いて接着した。
その後、基板の被膜が設けられた面（第１の面）側に、前記実施例１と同様にしてコート層を形成することにより、時計用文字板を得た。
【００９１】
（比較例２）
レジスト膜を露光する際の光の照射パターンを変更することにより、被膜が有する開口部の大きさを変更した以外は、前記比較例１と同様にして時計用文字板を製造した。
各実施例および各比較例について、時計用文字板の製造に用いた液体組成物の条件、および、時計用文字板が有する被膜の構成を表１にまとめて示す。なお、表１中、Ｃ．Ｉ．ピグメント  ブラック６を「Ｂ６」と示した。また、比較例１、２については、実部（微細凸部）の直径、実部のピッチの欄に、開口部の直径、ピッチの条件を示した。
【００９２】
【表１】
2008151616.tif 000003
【００９３】
２．時計用文字板の生産性
前記各実施例および各比較例について、時計用文字板の生産性を以下の５段階の基準に従い、評価した。
◎：生産性にきわめて優れている。
○：生産性に優れている。
△：生産性にやや劣る。
×：生産性に劣る。
××：生産性にきわめて劣る。
【００９４】
３．時計用文字板の外観評価
前記各実施例および各比較例で製造した各時計用文字板について、目視および顕微鏡による観察を行い、これらの外観を以下の５段階の基準に従い、評価した。
◎◎：外観きわめて優良。
◎：外観優良。
○：外観良。
△：外観やや不良。
×：外観不良。
【００９５】
４．時計用文字板の光透過性評価
前記各実施例および各比較例で製造した各時計用文字板について、以下のような方法により、光透過性を評価した。
まず、太陽電池と各文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される文字板の光透過率を算出し、以下の５段階の基準に従い、評価した。文字板の光透過率が大きいほど、文字板の光透過性は優れたものであるといえる。
【００９６】
◎◎：３７％以上。
◎：３２％以上３７％未満。
○：２５％以上３２％未満。
△：１７％以上２５％未満。
×：１７％未満。
【００９７】
その後、前記各実施例および各比較例で製造した文字板を用いて、図６に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例１の時計では、比較的照射強度が大きい場合でもムーブメントの駆動が確認されなかった。
【００９８】
５．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
【００９９】
次に、時計ケース内に、腕時計用内部モジュール（ムーブメント）および、装飾品としての文字板を組み込み、この状態での電波の受信感度を測定した。
文字板を組み込まない状態での受信感度を基準とし、文字板を組み込んだ場合における受信感度の低下量（ｄＢ）を以下の４段階の基準に従い、評価した。電波の受信感度の低下が低いものほど、文字板の電波透過性は優れたものであるといえる。
【０１００】
◎：感度の低下が認められない（検出限界以下）。
○：感度の低下が０．７ｄＢ未満で認められる。
△：感度の低下が０．７ｄＢ以上１．０ｄＢ未満。
×：感度の低下が１．０ｄＢ以上。
これらの結果を表２に示す。
【０１０１】
【表２】
2008151616.tif 000004
【０１０２】
表２から明らかなように、本発明では、時計用文字板の生産性が優れているのに対し、比較例では、生産性に劣っていた。特に、開口部が比較的大きい比較例２では、時計用文字板の生産性が非常に悪かった。
また、表２から明らかなように、本発明にかかる時計用文字板は、いずれも優れた美的外観を有するとともに、光の透過性に優れていた。
【０１０３】
これに対し、比較例では、満足な結果が得られなかった。すなわち、開口率を小さくした比較例では、十分な光の透過性が得られず、また、開口率を大きくした比較例では、優れた外観が得られなかった。すなわち、比較例では、優れた外観と優れた光透過性の両立が困難であった。
また、各実施例および各比較例で得られた時計用文字板を用いて、図６に示すような時計を組み立てた。このようにして得られた各時計について、上記の「３．時計用文字板の外観評価」と同様の試験、評価を行ったところ、上記と同様の結果が得られた。
【図面の簡単な説明】
【０１０４】
【図１】本発明の時計用文字板の第１実施形態を示す断面図である。
【図２】図１に示す時計用文字板において微細凸部（実部）の配置パターンの一例を示す平面図である。
【図３】図１に示す時計用文字板において微細凸部（実部）の配置パターンの一例を示す平面図である。
【図４】本発明の時計用文字板の製造方法の好適な実施形態を示す断面図である。
【図５】本発明の時計用文字板の第２実施形態を示す断面図である。
【図６】本発明の時計用文字板の製造方法の好適な実施形態を示す断面図である。
【図７】本発明の時計（携帯時計）の好適な実施形態を示す部分断面図である。
【符号の説明】
【０１０５】
１…時計用文字板  ２…基板  ２１…第１の面  ２２…第２の面  ３…被膜  ３’…被膜（第１の被膜）  ３’’…被膜（第２の被膜）  ３１…微細凸部（実部）  ３１’…微細凸部（実部）  ３１’’…微細凸部（実部）  ３１１…液滴  ３１１’…液滴  ３１１’’…液滴  ３２…開口部（透過部）  ３２’…開口部（透過部）  ３２’’…開口部（透過部）  ４、４’、４’’…コート層  ５…ヘッド部  ９…太陽電池  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８３…ゴムパッキン（りゅうずパッキン）  ８４…ゴムパッキン（裏蓋パッキン）  ８５…接合部（シール部）  １００…腕時計（携帯時計）
【図１】
2008151616.tif 000005
【図２】
2008151616.tif 000006
【図３】
2008151616.tif 000007
【図４】
2008151616.tif 000008
【図５】
2008151616.tif 000009
【図６】
2008151616.tif 000010
【図７】
2008151616.tif 000011